Brevet FR3083142A1 — publié le 20200103

L'invention concerne un catalyseur additivé à l'aide d'un composé organique, sa méthode de préparation et son utilisation dans le domaine de l'hydrotraitement et/ou de l'hydrocraquage. Habituellement, un catalyseur d'hydrotraitement de coupes hydrocarbonées a pour but d'éliminer les composés soufrés ou azotés contenus dans celles-ci afin de mettre par exemple un produit pétrolier aux spécifications requises (teneur en soufre, teneur en aromatiques etc...) pour une application donnée (carburant automobile, essence ou gazole, fioul domestique, carburéacteur). Les catalyseurs d'hydrotraitement classiques comprennent généralement un support d'oxyde et une phase active à base de métaux des groupes VIB et VIII sous leurs formes oxydes ainsi que du phosphore. La préparation de ces catalyseurs comprend généralement une étape d'imprégnation des métaux et du phosphore sur le support, suivie d'un séchage et d'une calcination permettant d'obtenir la phase active sous leurs formes oxydes. Avant leur utilisation dans une réaction d'hydrotraitement et/ou d'hydrocraquage, ces catalyseurs sont généralement soumis à une sulfuration afin de former l'espèce active. L'ajout d'un composé organique sur les catalyseurs d'hydrotraitement pour améliorer leur activité a été préconisé par l'Homme du métier, notamment pour des catalyseurs qui ont été préparés par imprégnation suivie d'un séchage sans calcination 20 ultérieure. Ces catalyseurs sont souvent appelés «catalyseurs séchés additivés». De nombreux documents décrivent l'utilisation de différentes gammes de composés organiques en tant qu'additifs, tels que des composés organiques contenant de l'azote et/ou des composés organiques contenant de l'oxygène. Dans la famille des composés organiques contenant de l'oxygène, l'utilisation de 25 mono, di- ou polyalcools éventuellement éthérifiés est décrite dans les documents W096/41848, W001/76741, US4012340, US3954673, E P601722 et W02005/035691. 2 On trouve aussi plusieurs brevets qui revendiquent l'utilisation d'acides carboxyliques (EP1402948, EP0482817). En particulier, dans le document EP0482817, l'acide citrique, mais aussi les acides tartrique, butyrique, hydroxyhexanoïque, malique, gluconique, glycérique, glycolique, hydroxybutyrique ont été décrits. La spécificité 5 réside dans le séchage qui doit être conduit à une température inférieure à 200°C. L'art antérieur évoque plus rarement des additifs comportant des fonctions ester (EP1046424, W02006/077326). Le document US2014/0353213 décrit l'utilisation de lactames, d'esters cycliques (de type lactone) ou d'éther cycliques (de type oxacycloalkanes). 10 Quels que soient les composés choisis, les modifications induites ne permettent pas toujours d'accroître suffisamment les performances du catalyseur pour faire face aux spécifications concernant les teneurs en soufre et/ou azote des carburants. De plus, il est souvent très compliqué de procéder à leur déploiement industriel tant les méthodes sont complexes à mettre en oeuvre. 15 En conséquence, il ressort comme indispensable, pour les fabricants de catalyseurs, de trouver de nouveaux catalyseurs d'hydrotraitement et/ou d'hydrocraquage à performances améliorées. Résumé L'invention concerne un catalyseur comprenant un support à base d'alumine ou de 20 silice ou de silice-alumine, au moins un élément du groupe VIII, au moins un élément du groupe VIB et au moins un composé de formule (I) R1 R3 R5 HO OH R2 R4 (I) 3 dans laquelle R1, R2, R3, R4 et R5 sont choisis parmi un atome d'hydrogène et un radical hydrocarboné comprenant de 1 à 12 atomes de carbone, saturé ou non, linéaire, branché ou cyclique. La demanderesse a en effet constaté que l'utilisation d'un composé de formule (I) en 5 tant qu'additif organique sur un catalyseur contentant au moins un élément du groupe VIII et au moins un élément du groupe VIB, permettait d'obtenir un catalyseur d'hydrotraitement et/ou d'hydrocraquage montrant des performances catalytiques améliorées. En effet, le catalyseur selon l'invention montre une activité augmentée par rapport 10 aux catalyseurs non additivés et aux catalyseurs séchés additivés connus. Typiquement, grâce à l'augmentation de l'activité, la température nécessaire pour atteindre une teneur en soufre ou azote souhaitée (par exemple 10 ppm de soufre dans le cas d'une charge gazole, en mode ULSD ou Ultra Low Sulfur Diesel selon la terminologie anglo-saxonne) peut être baissée. De même, la stabilité est augmentée, 15 car la durée de cycle est prolongée grâce à la réduction de température nécessaire. Selon une variante, R1, R2, R3, R4 et R5 sont choisis parmi un atome d'hydrogène et un radical hydrocarboné comprenant de 1 à 4 atomes de carbone, saturé ou non, linéaire ou branché. Selon une variante préférée, le composé de formule (I) est choisi parmi le 1,5- 20 pentanediol, le 3-méthy1-1,5-pentanediol, le 1,5-hexanediol, le 3-éthy1-1,5- pentanediol et le 2,4-diéthy1-1,5-pentanediol. Selon une variante particulièrement préférée, le composé de formule (I) est le 1,5- pentanediol. Selon une variante, la teneur en élément du groupe VIB est comprise entre 5 et 40 % 25 poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur. Selon une variante, le rapport molaire élément du groupe VIII sur élément du groupe VIB dans le catalyseur est compris entre 0,1 et 0,8. 4 Selon une variante, le catalyseur contient en outre du phosphore, la teneur en phosphore étant comprise entre 0,1 et 20 % poids exprimé en P205 par rapport au poids total du catalyseur et le rapport molaire phosphore sur l'élément du groupe VIB dans le catalyseur est supérieur ou égal à 0,05. 5 Selon une variante, la teneur en composé de formule (I) est comprise entre 1 et 45 % poids par rapport au poids total du catalyseur. Selon une variante, le catalyseur contient en outre un composé organique autre que le composé de formule (I) contenant de l'oxygène et/ou de l'azote et/ou du soufre. Selon cette variante, le (ou les) composé(s) organique(s) est (sont) choisi(s) parmi un 10 composé comportant une ou plusieurs fonctions chimiques choisies parmi une fonction carboxylique, alcool, thiol, thioéther, sulfone, sulfoxyde, éther, aldéhyde, cétone, ester, carbonate, amine, nitrile, imide, oxime, urée, amide ou encore les composés incluant un cycle furanique ou encore les sucres. Selon cette variante, le composé organique autre que le composé de formule (I) est 15 choisi parmi la y-valérolactone, la 2-ac,étylbutyrolactone, le triéthylèneglycol, le diéthylèneglycol, l'éthylèneglycol, l'acide éthylènediaminetétra-acétique (EDTA), l'acide maléique, l'acide malonique, l'acide citrique, l'acide gluconique, le glucose, le fructose, le saccharose, le sorbitol, le xylitol, l'acide y-cétovalérique, le diméthylformamide, la 1-méthy1-2-pyrrolidinone, le carbonate de propylène, le 320 oxobutanoate de 2-méthoxyéthyle, la bicine, la tricine, le 2-furaldéhyde (aussi connu sous le nom furfural), le 5-hydroxyméthylfurfural (aussi connu sous le nom 5- (hydroxyméthyl)-2-furaldéhyde ou 5-HMF), le 2-acétylfurane, le 5-méthy1-2- furaldéhyde, l'acide ascorbique, le lactate de butyle, le 3-hydroxybutanoate d'éthyle, le 3-éthoxypropanoate d'éthyle, l'acétate de 2-éthoxyéthyle, l'acétate de 225 butoxyéthyle, l'acrylate de 2-hydroxyéthyle, la 1-viny1-2-pyrrolidinone, la 1,3- diméthyl 2-imidazolidinone, la 1-(2-hydroxyéthyl)-2-pyrrolidinone, la 1-(2- hydroxyéthyl)-2,5-pyrrolidinedione, la 5-méthy1-2(3H)-furanone, la 1-méthy1-2- pipéridinone et l'acide 4-aminobutanoïque. Selon une variante, le catalyseur est au moins partiellement sulfuré. 30 L'invention concerne également des procédés de préparation du catalyseur selon l'invention. 5 L'invention concerne également l'utilisation du catalyseur selon l'invention dans un procédé d'hydrotraitement et/ou d'hydrocraquage de coupes hydrocarbonées. Dans la suite, les groupes d'éléments chimiques sont donnés selon la classification CAS (CRC Handbook of Chemistry and Physics, éditeur CRC press, rédacteur en 5 chef D.R. Lide, 81êrne édition, 2000-2001). Par exemple, le groupe VIII selon la classification CAS correspond aux métaux des colonnes 8, 9 et 10 selon la nouvelle classification IUPAC. On entend par hydrotraitement des réactions englobant notamment l'hydrodésulfuration (HDS), l'hydrodéazotation (HDN) et l'hydrogénation des 10 aromatiques (HDA). Description détaillée de l'invention Catalyseur L'invention concerne un catalyseur comprenant un support à base d'alumine ou de silice ou de silice-alumine, au moins un élément du groupe VIII, au moins un élément 15 du groupe VIB et au moins un composé organique de formule (I) telle que décrite ci-dessous. Le catalyseur selon l'invention peut être un catalyseur frais, c'est-à-dire un catalyseur qui n'a pas été utilisé comme catalyseur auparavant dans une unité catalytique et notamment en hydrotraitement et/ou hydrocraquage. Le catalyseur selon l'invention peut aussi être un catalyseur réjuvéné. On entend par un catalyseur réjuvéné un catalyseur qui a été utilisé en tant que catalyseur dans une unité catalytique et notamment en hydrotraitement et/ou hydrocraquage et qui a été soumis à au moins une étape d'élimination partielle ou totale du coke par exemple par calcination (régénération). Ce catalyseur régénéré est ensuite additivé au moins par un composé de formule (I) pour obtenir le catalyseur réjuvéné. Ce catalyseur réjuvéné peut contenir un ou plusieurs autre(s) additif(s) organique(s) qui peuvent être ajoutés avant, après ou en même temps que le composé de formule (I). 6 La fonction hydrogénante dudit catalyseur, aussi appelée phase active, est assurée par au moins un élément du groupe VIB et par au moins un élément du groupe VIII. Les éléments du groupe VIB préférés sont le molybdène et le tungstène. Les éléments du groupe VIII préférés sont des éléments non nobles et en particulier le 5 cobalt et le nickel. Avantageusement, la fonction hydrogénante est choisie dans le groupe formé par les combinaisons des éléments cobalt-molybdène, nickel-molybdène, nickel-tungstène ou nickel-cobalt-molybdène, ou nickel-molybdènetungstène. Dans le cas où une activité importante en hydrodésulfuration, ou en 10 hydrodéazotation et en hydrogénation des aromatiques est souhaitée, la fonction hydrogénante est avantageusement assurée par l'association de nickel et de molybdène; une association de nickel et de tungstène en présence de molybdène peut également être avantageuse. Dans le cas des charges de type distillats sous vide ou plus lourdes, des combinaisons de type cobalt-nickel-molybdène peuvent 15 être avantageusement utilisées. La teneur totale en éléments du groupe VIB et du groupe VIII est avantageusement supérieure à 6 % poids exprimé en oxyde par rapport au poids total du catalyseur. La teneur en élément du groupe VIB est comprise entre 5 et 40 % poids, de préférence entre 8 et 35 % poids, et de manière plus préférée entre 10 et 30 % poids 20 exprimé en oxyde de métal du groupe VIB par rapport au poids total du catalyseur. La teneur en élément du groupe VIII est comprise entre 1 et 10 % poids, de préférence entre 1,5 et 9 `Vo poids, et de manière plus préférée entre 2 et 8 % poids exprimé en oxyde de métal du groupe VIII par rapport au poids total du catalyseur. Le rapport molaire élément du groupe VIII sur élément du groupe VIB dans le 25 catalyseur est préférentiellement compris entre 0,1 et 0,8, de préférence compris entre 0,15 et 0,6 et de manière encore plus préférée compris entre 0,2 et 0,5. 7 Le catalyseur selon l'invention comprend avantageusement également du phosphore en tant que dopant. Le dopant est un élément ajouté qui en lui-même ne présente aucun caractère catalytique mais qui accroit l'activité catalytique de la phase active. La teneur en phosphore dans ledit catalyseur est de préférence comprise entre 0,1 5 et 20 % poids exprimé en P2O5 par rapport au poids total du catalyseur, de préférence entre 0,2 et 15 % poids exprimé en P2O5, et de manière très préférée entre 0,3 et 11 % poids exprimé en P2O5. Le rapport molaire phosphore sur l'élément du groupe VIB dans le catalyseur est supérieur ou égal à 0,05, de préférence supérieur ou égal à 0,07, de préférence 10 compris entre 0,08 et 1, de préférence compris entre 0,01 et 0,9 et de manière très préférée compris entre 0,15 et 0,8. Le catalyseur selon l'invention, avec ou sans le phosphore, peut avantageusement contenir en outre au moins un dopant choisi parmi le bore, le fluor et un mélange de bore et de fluor. 15 Lorsque le catalyseur contient du bore ou du fluor ou un mélange de bore et de fluor, la teneur en bore ou en fluor ou en mélange des deux est de préférence comprise entre 0,1 et 10 % poids exprimé en oxyde de bore et/ou en fluor par rapport au poids total du catalyseur, de préférence entre 0,2 et 7 % poids, et de manière très préférée comprise entre 0,2 et 5 % poids. 20 Le catalyseur selon l'invention comprend un support à base d'alumine ou de silice ou de silice-alumine. Lorsque le support dudit catalyseur est à base d'alumine, il contient plus de 50 poids d'alumine par rapport au poids total du support et, de façon générale, il contient uniquement de l'alumine ou de la silice-alumine telle que définie ci-dessous. 25 De préférence, le support comprend de l'alumine, et de préférence de l'alumine extrudée. De préférence, l'alumine est l'alumine gamma. 8 Le support d'alumine présente avantageusement un volume poreux total compris entre 0,1 et 1,5 cm3.g-1, de préférence entre 0,4 et 1,1 cm3.g-1. Le volume poreux total est mesuré par porosimétrie au mercure selon la norme ASTM D4284 avec un angle de mouillage de 140°, telle que décrite dans l'ouvrage Rouquerol F. ; 5 Rouquerol J. ; Singh K. « Adsorption by Powders & Porous Solids : Principle, methodology and applications Academic Press, 1999, par exemple au moyen d'un appareil modèle Auto pore IIIT^^ de la marque MicromeriticsTM La surface spécifique du support d'alumine est avantageusement comprise entre 5 et 400 rr12.g-i, de préférence entre 10 et 350 rr12.g-1, de manière plus préférée 10 entre 40 et 350 m2.g-1.. La surface spécifique est déterminée dans la présente invention par la méthode B.E.T selon la norme ASTM D3663, méthode décrite dans le même ouvrage cité ci-dessus. Dans un autre cas préféré, le support dudit catalyseur est une silice-alumine contenant au moins 50 % poids d'alumine par rapport au poids total du support. La 15 teneur en silice dans le support est d'au plus 50% poids par rapport au poids total du support, le plus souvent inférieure ou égale à 45% poids, de préférence inférieure ou égale à 40%. Les sources de silicium sont bien connues de l'homme du métier. On peut citer à titre d'exemple l'acide silicique, la silice sous forme de poudre ou sous forme colloïdale 20 (sol de silice), le tétraéthylorthosilicate Si(OEt)4. Lorsque le support dudit catalyseur est à base de silice, il contient plus de 50 poids de silice par rapport au poids total du support et, de façon générale, il contient uniquement de la silice. Selon une variante particulièrement préférée, le support est constitué d'alumine, de 25 silice ou de silice-alumine. Selon une variante encore plus particulièrement préférée, le support est constitué d'alumine. Le support peut aussi avantageusement contenir en outre de 0,1 à 50% poids de zéolithe par rapport au poids total du support. Dans ce cas, toutes les sources de 9 zéolithe et toutes les méthodes de préparations associées connues de l'Homme du métier peuvent être incorporées. De préférence, la zéolithe est choisie parmi le groupe FAU, BEA, ISV, IWR, IWW, MEI, UWY et de manière préférée, la zéolithe est choisie parmi le groupe FAU et BEA, telle que la zéolithe Y et/ou bêta, et de manière 5 particulièrement préférée telle que la zéolithe USY et/ou bêta. Le support peut contenir aussi au moins une partie de(s) métal (métaux) VIB et VIII, et/ou au moins une partie de(s) dopant(s) dont le phosphore et/ou au moins une partie de(s) composé(s) organique(s) contenant de l'oxygène (le composé de formule (I) ou autre) et/ou de l'azote et/ou du soufre qui ont été introduits en-dehors des 10 imprégnations (introduits par exemple lors de la préparation du support). Le support se présente avantageusement sous forme de billes, d'extrudés, de pastilles ou d'agglomérats irréguliers et non sphériques dont la forme spécifique peut résulter d'une étape de concassage. Le catalyseur selon l'invention comprend également au moins un composé de 15 formule (I) R1 R3 R5 HO OH R2 R4 (I) dans laquelle R1, R2, R3, R4 et R5 sont choisis parmi un atome d'hydrogène et un radical hydrocarboné comprenant de 1 à 12 atomes de carbone, saturé ou non, linéaire, branché ou cyclique. 20 De préférence, R1, R2, R3, R4 et R5 sont choisis parmi un atome d'hydrogène et un radical hydrocarboné comprenant de 1 à 4 atomes de carbone, saturé ou non, linéaire ou branché. 10 De préférence, le composé de formule (I) est choisi parmi le 1,5-pentanediol, le 3- méthy1-1,5-pentanediol, le 1,5-hexanediol, le 3-éthy1-1,5-pentanediol et le 2,4-diéthyl1,5-pentanediol. Selon une variante particulièrement préférée, le composé de formule (I) est le 1,55 pentanediol. La présence d'au moins un composé de formule (I) sur le catalyseur permet d'observer une activité augmentée par rapport aux catalyseurs non additivés et aux catalyseurs séchés additivés connus. Le catalyseur peut comprendre un seul ou plusieurs composés de formule (I), notamment deux composés de formule (I). La 10 teneur en composé(s) de formule (I) sur le catalyseur selon l'invention est comprise entre 1 et 45 % poids, de préférence entre 2 et 30 % poids, et de manière plus préférée entre 3 et 25 % poids par rapport au poids total du catalyseur. Lors de la préparation du catalyseur nécessitant une étape de séchage, la ou les étapes de séchage consécutive(s) à l'introduction du composé de formule (I) est (sont) 15 réalisée(s) à une température inférieure à 200°C de manière à conserver de préférence au moins 30 %, de préférence au moins 50 %, et de manière très préférée au moins 70 % de la quantité du composé de formule (I) introduite calculée sur la base du carbone restant sur le catalyseur. Le composé de formule (I) peut être issu de l'industrie chimique traditionnelle avec 20 des puretés généralement élevées. Le catalyseur selon l'invention peut comprendre en plus du composé de formule (I) un autre composé organique ou un groupe de composés organiques connus pour leur rôle d'additifs. La fonction des additifs est d'augmenter l'activité catalytique par rapport aux catalyseurs non additivés. Plus particulièrement, le catalyseur selon 25 l'invention peut en outre comprendre un ou plusieurs composés organiques contenant de l'oxygène autres que le composé de formule (I) et/ou un ou plusieurs composés organiques contenant de l'azote et/ou un ou plusieurs composés organiques contenant du soufre. De préférence, le catalyseur selon l'invention peut en outre comprendre un ou plusieurs composés organiques contenant de l'oxygène autres que le composé de formule (I) et/ou un ou plusieurs composés organiques 11 contenant de l'azote. De préférence, le composé organique contient au moins 2 atomes de carbone et au moins un atome d'oxygène et/ou d'azote. Généralement, le composé organique est choisi parmi un composé comportant une ou plusieurs fonctions chimiques choisies parmi une fonction carboxylique, alcool, 5 thiol, thioéther, sulfone, sulfoxyde, éther, aldéhyde, cétone, ester, carbonate, amine, nitrile, imide, oxime, urée et amide ou encore les composés incluant un cycle furanique ou encore les sucres. Le composé organique contenant de l'oxygène peut être l'un ou plusieurs choisis parmi les composés comportant une ou plusieurs fonctions chimiques choisies parmi 10 une fonction carboxylique, alcool, éther, aldéhyde, cétone, ester ou carbonate ou encore les composés incluant un cycle furanique ou encore les sucres. A titre d'exemple, le composé organique contenant de l'oxygène peut être l'un ou plusieurs choisis dans le groupe constitué par l'éthylèneglycol, le diéthylèneglycol, le triéthylèneglycol, un polyéthylèneglycol (avec un poids moléculaire compris entre 200 15 et 1500 g/mol), le propylèneglycol, le 2-butoxyéthanol, 2-(2-butoxyéthoxy)éthanol, 2- (2-méthoxyéthoxy)éthanol, le triéthylèneglycoldiméthyléther, le glycérol, l'acétophénone, la 2,4-pentanedione, la pentanone, l'acide acétique, l'acide maléique, l'acide malique, l'acide malonique, l'acide oxalique, l'acide gluconique, l'acide tartrique, l'acide citrique, l'acide y-cétovalérique, un succinate de dialkyle C1- 20 C4, et plus particulièrement le succinate de diméthyle, l'acétoacétate de méthyle, l'acétoacétate d'éthyle, le 3-oxobutanoate de 2-méthoxyéthyle, le 3-oxobutanoate de 2-méthacryloyloxyéthyle, le dibenzofurane, un éther couronne, l'acide orthophtalique, le glucose, le fructose, le saccharose, le sorbitol, le xylitol, la yvalérolactone, la 2-acétylbutyrolactone, le carbonate de propylène, le 2-furaldéhyde 25 (aussi connu sous le nom furfural), le 5-hydroxyméthylfurfural (aussi connu sous le nom 5-(hydroxyméthyl)-2-furaldéhyde ou 5-HMF), le 2-acétylfurane, le 5-méthy1-2- furaldéhyde, le 2-furoate de méthyle, l'alcool furfurylique (aussi connu sous le nom furfuranol), l'acétate de furfuryle, l'acide ascorbique, le lactate de butyle, le butyryllactate de butyle, le 3-hydroxybutanoate d'éthyle, le 3-éthoxypropanoate 30 d'éthyle, le 3-méthoxypropanoate de méthyle, l'acétate de 2-éthoxyéthyle, l'acétate 12 de 2-butoxyéthyle, l'acrylate de 2-hydroxyéthyle, le méthacrylate de 2-hydroxyéthyle, et la 5-méthyl-2(3H)-furanone. Le composé organique contenant de l'azote peut être l'un ou plusieurs choisis parmi les composés comportant une ou plusieurs fonctions chimiques choisies parmi une 5 fonction amine ou nitrile. A titre d'exemple, le composé organique contenant de l'azote peut être l'un ou plusieurs choisis dans le groupe constitué par l'éthylènediamine, la diéthylènetriamine, l'hexaméthylènediamine, la triéthylènetétramine, la tétraéthylènepentamine, la pentaéthylènehexamine, l'acétonitrile, l'octylamine, la guanidine ou un carbazole. 10 Le composé organique contenant de l'oxygène et de l'azote peut être l'un ou plusieurs choisis parmi les composés comportant une ou plusieurs fonctions chimiques choisies parmi une fonction acide carboxylique, alcool, éther, aldéhyde, cétone, ester, carbonate, amine, nitrile, imide, amide, urée ou oxime. A titre d'exemple, le composé organique contenant de l'oxygène et de l'azote peut être l'un 15 ou plusieurs choisis dans le groupe constitué par l'acide 1,2- cyclohexanediaminetétraacétique, la monoéthanolamine (MEA), la 1-méthy1-2pyrrolidinone, le diméthylformamide, l'acide éthylènediaminetétraacétique (EDTA), l'alanine, la glycine, l'acide nitrilotriacétique (NTA), l'acide N-(2- hydroxyéthyl)éthylènediamine-N,Nr,V-triacétique (HEDTA), l'acide diéthylène- 20 triaminepentaacétique (DTPA), la tétraméthylurée, l'acide glutamique, le diméthylglyoxime, la bicine, la tricine, le cyanoacétate de 2-méthoxyéthyle, la 1-éthyt2-pyrrolidinone, la 1-viny1-2-pyrrolidinone, la 1,3-diméthy1-2-imidazolidinone, la 1-(2- hydroxyéthyl)-2-pyrrolidinone, la 1-(2-hydroxyéthyl)-2,5-pyrrolidinedione, la 1-méthy1- 2-pipéridinone, la 1-acétyl-2-azépanone, la 1-vinyl-2-azépanone et l'acide 4- 25 aminobutanoïque. Le composé organique contenant du soufre peut être l'un ou plusieurs choisis parmi les composés comportant une ou plusieurs fonctions chimiques choisies parmi une fonction thiol, thioéther, sulfone ou sulfoxyde. A titre d'exemple, le composé organique contenant du soufre peut être l'un ou plusieurs choisis dans le groupe 30 constitué par l'acide thioglycolique, le 2,2'-thiodiéthanol, l'acide 2-hydroxy-4- 13 méthylthiobutanoïque, un dérivé sulfoné d'un benzothiophène ou un dérivé sulfoxydé d'un benzothiophène, le 3-(méthylthio)propanoate de méthyle et le 3- (méthylthio)propanoate d'éthyle. De préférence, le composé organique contient de l'oxygène, de manière préférée il 5 est choisi parmi la y-valérolactone, la 2-acétylbutyrolactone, le triéthylèneglycol, le diéthylèneglycol, l'éthylèneglycol, l'acide éthylènediaminetétra-acétique (EDTA), l'acide maléique, l'acide malonique, l'acide citrique, l'acide gluconique, le glucose, le fructose, le saccharose, le sorbitol, le xylitol, l'acide y-cétovalérique, le diméthylformamide, la 1-méthyl-2-pyrrolidinone, le carbonate de propylène, le 3- 10 oxobutanoate de 2-méthoxyéthyle, la bicine, la tricine, le 2-furaldéhyde (aussi connu sous le nom fui-rural), le 5-hydroxyméthylfurfural (aussi connu sous le nom 5- (hydroxyméthyl)-2-furaldéhyde ou 5-HMF), le 2-acétylfurane, le 5-méthy1-2- furaldéhyde, l'acide ascorbique, le lactate de butyle, le 3-hydroxybutanoate d'éthyle, le 3-éthoxypropanoate d'éthyle, l'acétate de 2-éthoxyéthyle, l'acétate de 2- 15 butoxyéthyle, l'acrylate de 2-hydroxyéthyle, la 1-viny1-2-pyrrolidinone, la 1,3-diméthy1- 2-imidazolidinone, la 1-(2-hydroxyéthyl)-2-pyrrolidinone, la 1-(2-hydroxyéthyl)-2,5- pyrrolidinedione, la 5-méthyl-2(3H)-furanone, la 1-méthyl-2-pipéridinone et l'acide 4- aminobutanoïque. Lorsqu'il(s) est/sont présent, la teneur en composé(s) organique(s) à fonction 20 additif(s) contenant de l'oxygène (autre que le composé de formule (I)) et/ou de l'azote et/ou du soufre sur le catalyseur selon l'invention est comprise entre 1 et 30 % poids, de préférence entre 1,5 et 25% poids, et de manière plus préférée entre 2 et 20 % poids par rapport au poids total du catalyseur. Procédé de préparation 25 Le catalyseur selon l'invention peut être préparé selon tout mode de préparation d'un catalyseur supporté additivé par un composé organique connu de l'homme de l'art. Selon une première variante, le catalyseur selon l'invention peut être préparé en mettant en oeuvre une étape d'imprégnation dudit composé de formule (I), avantageusement à l'aide d'une solution contenant un solvant dans lequel est dilué 14 le composé de formule (I). Selon cette variante, le procédé de préparation dudit catalyseur met en oeuvre une étape d'addition dudit composé de formule (I) par la phase liquide. Après imprégnation, une étape de séchage est alors nécessaire pour éliminer le solvant et/ou l'excédent du composé de formule (I) et ainsi libérer la 5 porosité nécessaire à la mise en oeuvre du catalyseur. Selon une deuxième et troisième variantes, le catalyseur selon l'invention peut être préparé en mettant en oeuvre une étape d'addition dudit composé de formule (I) par la phase gazeuse. Ces variantes seront décrites par la suite. Introduction du composé de formule (I) par phase liquide 10 Selon la première variante, le catalyseur selon l'invention peut être préparé selon un procédé de préparation comprenant les étapes suivantes : a) on met en contact au moins un composé comportant un élément du groupe VIB, au moins un composé comportant un élément du groupe VIII, au moins un composé de formule (I) et éventuellement du phosphore avec un support à 15 base d'alumine ou de silice ou de silice-alumine, ou on met en contact un catalyseur régénéré contenant un support à base d'alumine ou de silice ou de silice-alumine, au moins un élément du groupe VIB, au moins un élément du groupe VIII et éventuellement du phosphore, avec au moins un composé de formule (I), de manière à obtenir un précurseur de catalyseur, 20 b) on sèche ledit précurseur de catalyseur issu de l'étape a) à une température inférieure à 200°C, sans le calciner ultérieurement. Selon cette variante, on décrira d'abord le procédé de préparation d'un catalyseur frais, puis par la suite le procédé de préparation d'un catalyseur réjuvéné. I) Procédé de préparation d'un catalyseur frais 25 L'étape a) de mise en contact comporte plusieurs modes de mise en oeuvre qui se distinguent notamment par le moment de l'introduction du composé de formule (I) qui peut être effectuée soit en même temps que l'imprégnation des métaux (coimprégnation), soit après l'imprégnation des métaux (post-imprégnation), ou enfin 15 avant l'imprégnation des métaux (pré-imprégnation). De plus, l'étape de mise en contact peut combiner au moins deux modes de mise en oeuvre, par exemple la coimprégnation et la post-imprégnation. Ces différents modes de mise en oeuvre seront décrits par la suite. Chaque mode, pris seul ou en combinaison, peut se dérouler en 5 une ou plusieurs étapes. Il est important de souligner que le catalyseur selon l'invention lors de son procédé de préparation ne subit pas de calcination après l'introduction du composé de formule (I) ou de tout autre composé organique contenant de l'oxygène et/ou de l'azote et/ou du soufre afin de préserver au moins en partie le composé de formule (I) 10 ou tout autre composé organique dans le catalyseur. On entend ici par calcination un traitement thermique sous un gaz contenant de l'air ou de l'oxygène à une température supérieure ou égale à 200°C. Cependant, le précurseur de catalyseur peut subir une étape de calcination avant l'introduction du composé de formule (I) ou de tout autre composé organique 15 contenant de l'oxygène et/ou de l'azote et/ou du soufre, notamment après l'imprégnation des éléments du groupe VIB et VIII (post-imprégnation) éventuellement en présence du phosphore et/ou d'un autre dopant ou lors d'une régénération d'un catalyseur déjà utilisé. La fonction hydrogénante comprenant les éléments du groupe VIB et du groupe VIII du catalyseur selon l'invention, aussi 20 appelée phase active, se trouve alors sous une forme oxyde. Selon une autre variante, le précurseur de catalyseur ne subit pas d'étape de calcination après l'imprégnation des éléments du groupe VIB et VIII (post-imprégnation), il est simplement séché. La fonction hydrogénante comprenant les éléments du groupe VIB et du groupe VIII du catalyseur selon l'invention, aussi 25 appelée phase active, ne se trouve alors pas sous une forme oxyde. Quel que soit le mode de mise en oeuvre, l'étape a) de mise en contact comporte généralement au moins une étape d'imprégnation, de préférence une étape d'imprégnation à sec, dans laquelle on imprègne le support par une solution d'imprégnation comprenant au moins un élément du groupe VIB, au moins un 16 élément du groupe VIII, et éventuellement du phosphore. Dans le cas de la coimprégnation décrite ci-dessous en détail, cette solution d'imprégnation comprend en outre au moins un composé de formule (I). Les éléments du groupe VIB et du groupe VIII sont généralement introduits par imprégnation, préférentiellement par 5 imprégnation à sec ou par imprégnation en excès de solution. De préférence, la totalité des éléments du groupe VIB et du groupe VIII est introduite par imprégnation, de préférence par imprégnation à sec et ceci quel que soit le mode de mise en oeuvre. Les éléments du groupe VIB et du groupe VIII peuvent également être introduits en 10 partie lors de la mise en forme dudit support au moment du malaxage avec au moins un gel d'alumine choisi comme matrice, le reste des éléments hydrogénants étant alors introduit ultérieurement par imprégnation. De manière préférée, lorsque les éléments du groupe VIB et du groupe VIII sont introduits pour partie au moment du malaxage, la proportion d'élément du groupe VIB introduite au cours de cette étape 15 est inférieure à 5 % poids de la quantité totale d'élément du groupe VIB introduite sur le catalyseur final. De manière préférée, l'élément du groupe VIB est introduit en même temps que l'élément du groupe VIII, quel que soit le mode d'introduction. Les précurseurs de molybdène qui peuvent être utilisés sont bien connus de l'homme 20 du métier. Par exemple, parmi les sources de molybdène, on peut utiliser les oxydes et hydroxydes, les acides molybdiques et leurs sels en particulier les sels d'ammonium tels que le molybdate d'ammonium, l'heptamolybdate d'ammonium, l'acide phosphomolybdique (H3PMo12040) et leurs sels, et éventuellement l'acide silicomolybdique (H4SiMo12040) et ses sels. Les sources de molybdène peuvent 25 également être des hétéropolycomposés de type Keggin, Keggin lacunaire, Keggin substitué, Dawson, Anderson, Strandberg, par exemple. On utilise de préférence le trioxyde de molybdène et les hétéropolyanions de type Strandberg, Keggin, Keggin lacunaire ou Keggin substitué. 17 Les précurseurs de tungstène qui peuvent être utilisés sont également bien connus de l'Homme du métier. Par exemple, parmi les sources de tungstène, on peut utiliser les oxydes et hydroxydes, les acides tungstiques et leurs sels en particulier les sels d'ammonium tels que le tungstate d'ammonium, le métatungstate d'ammonium, 5 l'acide phosphotungstique et leurs sels, et éventuellement l'acide silicotungstique (H4SiW12O40) et ses sels. Les sources de tungstène peuvent également être des hétéropolycomposés de type Keggin, Keggin lacunaire, Keggin substitué, Dawson, par exemple. On utilise de préférence les oxydes et les sels d'ammonium tel que le métatungstate d'ammonium ou les hétéropolyanions de type Keggin, Keggin 10 lacunaire ou Keggin substitué. Les précurseurs des éléments du groupe VIII qui peuvent être utilisés sont avantageusement choisis parmi les oxydes, les hydroxydes, les hydroxycarbonates, les carbonates et les nitrates des éléments du groupe VIII, par exemple, l'hydroxycarbonate de nickel, le carbonate ou l'hydroxyde de cobalt sont utilisés de 15 manière préférée. Le phosphore, lorsqu'il est présent, peut être introduit en totalité ou en partie par imprégnation. De préférence, il est introduit par une imprégnation, de préférence à sec, à l'aide d'une solution contenant les précurseurs des éléments du groupe VIB et du groupe VIII. 20 Ledit phosphore peut être avantageusement introduit seul ou en mélange avec l'un au moins des éléments du groupe VIB et du groupe VIII, et ce au cours de n'importe laquelle des étapes d'imprégnation de la fonction hydrogénante si celle-ci est introduite en plusieurs fois. Ledit phosphore peut aussi être introduit, tout ou partie, lors de l'imprégnation du composé de formule (I) si celui-ci est introduit séparément 25 de la fonction hydrogénante (cas de la post- et pré-imprégnation décrites ultérieurement) et ceci en présence ou absence d'un composé organique autre que le composé de formule (I) contenant de l'oxygène et/ou de l'azote et/ou du soufre. Il peut également être introduit dès la synthèse du support, à n'importe quelle étape de la synthèse de celui-ci. Il peut ainsi être introduit avant, pendant ou après le 18 malaxage de la matrice gel d'alumine choisie, telle que par exemple et de préférence l'oxyhydroxyde d'aluminium (boehmite) précurseur de l'alumine. Le précurseur de phosphore préféré est l'acide orthophosphorique H3PO4, mais ses sels et esters comme les phosphates d'ammonium conviennent également. Le 5 phosphore peut également être introduit en même temps que le(s) élément(s) du groupe VIB sous la forme d'hétéropolyanions de Keggin, Keggin lacunaire, Keggin substitué ou de type Strandberg. Le composé de formule (I) est avantageusement introduit dans une solution d'imprégnation qui, selon le mode de préparation, peut être la même solution ou une 10 solution différente de celle contenant les éléments du groupe VIB et VIII, dans une quantité correspondant : - à un rapport molaire du composé de formule (I) par élément(s) du groupe VIB du précurseur de catalyseur compris entre 0,01 à 5 mol/mol, de préférence compris entre 0,05 à 3 mol/mol, de manière préférée compris entre 0,05 et 1,5 15 mol/mol et de manière très préférée, compris entre 0,1 et 1 mol/mol, calculé sur la base des composants introduits dans la ou les solution(s) d'imprégnation, et - à un rapport molaire du composé de formule (I) par élément(s) du groupe VIII du précurseur de catalyseur compris entre 0,02 à 17 mol/mol, de préférence 20 compris entre 0,1 à 10 mol/mol, de manière préférée compris entre 0,15 et 5 mol/mol et de manière très préférée, compris entre 0,2 et 3,5 mol/mol, calculé sur la base des composants introduits dans la ou les solution(s) d'imprégnation. Lorsque plusieurs composés de formule (I) sont présents, les différents rapports 25 molaires s'appliquent pour chacun des composés de formule (I) présents. Toute solution d'imprégnation décrite dans la présente invention peut comprendre tout solvant polaire connu de l'homme du métier. Ledit solvant polaire utilisé est avantageusement choisi dans le groupe formé par le méthanol, l'éthanol, l'eau, le phénol, le cyclohexanol, pris seuls ou en mélange. Ledit solvant polaire peut 19 également être avantageusement choisi dans le groupe formé par le carbonate de propylène, le DMSO (diméthylsulfoxyde), la N-méthylpyrrolidone (NMP) ou le sulfolane, pris seul ou en mélange. De manière préférée, on utilise un solvant protique polaire. Une liste des solvants polaires usuels ainsi que leur constante 5 diélectrique peut être trouvée dans le livre « Solvents and Solvent Effects in Organic Chemistry », C. Reichardt, Wiley-VCH, 3eme édition, 2003, pages 472-474. De manière très préférée, le solvant utilisé est l'eau ou l'éthanol, et de manière particulièrement préférée, le solvant est l'eau. Dans un mode de réalisation possible, le solvant peut être absent dans la solution d'imprégnation, notamment lors d'une 10 préparation en pré- ou post-imprégnation. Lorsque le catalyseur comprend en outre un dopant choisi parmi le bore, le fluor ou un mélange de bore et de fluor, l'introduction de ce(s) dopant(s) peut se faire de la même manière que l'introduction du phosphore décrite ci-dessus à diverses étapes de la préparation et de diverses manières. 15 Les précurseurs de bore peuvent être l'acide borique, l'acide orthoborique H3B03, le biborate ou le pentaborate d'ammonium, l'oxyde de bore, les esters boriques. Le bore peut être introduit par exemple par une solution d'acide borique dans un mélange eau/alcool ou encore dans un mélange eau/éthanolamine. De préférence le précurseur de bore, si du bore est introduit, est l'acide orthoborique. 20 Les précurseurs de fluor qui peuvent être utilisés sont bien connus de l'Homme du métier. Par exemple, les anions fluorures peuvent être introduits sous forme d'acide fluorhydrique ou de ses sels. Ces sels sont formés avec des métaux alcalins, l'ammonium ou un composé organique. Dans ce dernier cas, le sel est avantageusement formé dans le mélange réactionnel par réaction entre le composé 25 organique et l'acide fluorhydrique. Le fluor peut être introduit par exemple par imprégnation d'une solution aqueuse d'acide fluorhydrique, ou de fluorure d'ammonium ou encore de bifluorure d'ammonium. Lorsque le catalyseur comprend en outre un additif supplémentaire (en plus du composé de formule (I)) ou un groupe d'additifs supplémentaires choisi parmi un 20 composé organique autre que le composé de formule (I) contenant de l'oxygène et/ou de l'azote et/ou du soufre, celui-ci peut être introduit dans la solution d'imprégnation de l'étape a). Le rapport molaire de composé(s) organique(s) contenant de l'oxygène et/ou de 5 l'azote et/ou du soufre par élément(s) du groupe VIB sur le catalyseur est compris entre 0,05 à 5 mol/mol, de préférence compris entre 0,1 à 4 mol/mol, de manière préférée compris entre 0,2 et 3 mol/mol, calculé sur la base des composants introduits dans la ou les solution(s) d'imprégnation. Le rapport molaire de composé(s) organique(s) contenant de l'oxygène et/ou de 10 l'azote et/ou du soufre par composé de formule (I) est compris entre 0,05 et 5 mol/mol, de préférence compris entre 0,1 et 4 mol/mol, de manière préférée compris entre 0,2 et 3 mol/mol, calculé sur la base des composants introduits dans la ou les solution(s) d'imprégnation. Lorsque plusieurs composés organiques contenant de l'oxygène et/ou de l'azote 15 et/ou du soufre sont présents, les différents rapports molaires s'appliquent pour chacun des composés organiques présents. Avantageusement, après chaque étape d'imprégnation, on laisse maturer le support imprégné. La maturation permet à la solution d'imprégnation de se disperser de manière homogène au sein du support. 20 Toute étape de maturation décrite dans la présente invention est avantageusement réalisée à pression atmosphérique, dans une atmosphère saturée en eau et à une température comprise entre 17°C et 50°C, et de préférence à température ambiante. Généralement une durée de maturation comprise entre dix minutes et quarante-huit heures et de préférence comprise entre trente minutes et cinq heures, est suffisante. 25 Des durées plus longues ne sont pas exclues, mais n'apportent pas nécessairement d'amélioration. 21 Conformément à l'étape b) du procédé de préparation selon l'invention, le précurseur de catalyseur obtenu à l'étape a) éventuellement maturé est soumis à une étape de séchage à une température inférieure à 200°C sans étape de calcination ultérieure. Toute étape de séchage postérieure à l'introduction du composé de formule (I) 5 décrite dans la présente invention est effectuée à une température inférieure à 200 °C, de préférence comprise entre 50 et 180°C, de manière préférée entre 70 et 150°C et de manière très préférée entre 75 et 130°C. L'étape de séchage est avantageusement effectuée par toute technique connue de l'Homme du métier. Elle est avantageusement effectuée à pression atmosphérique 10 ou à pression réduite, et de préférence à pression atmosphérique. Elle est avantageusement effectuée en lit traversé en utilisant de l'air ou tout autre gaz chaud. De manière préférée, lorsque le séchage est effectué en lit fixe, le gaz utilisé est soit l'air, soit un gaz inerte comme l'argon ou l'azote. De manière très préférée le séchage est réalisé en lit traversé en présence d'azote et/ou d'air. De préférence, 15 l'étape de séchage a une durée courte comprise entre 5 minutes et 4 heures, de préférence entre 30 minutes et 4 heures et de manière très préférée entre 1 heure et 3 heures. Le séchage est alors conduit de manière à préférentiellement conserver au moins 30 % du composé de formule (I) introduit lors d'une étape d'imprégnation, de préférence cette quantité est supérieure à 50% et de manière encore plus 20 préférée, supérieure à 70%, calculée sur la base du carbone restant sur le catalyseur. Lorsqu'un composé organique autre que le composé de formule (I) contenant de l'oxygène et/ou de l'azote et/ou du soufre est présent, l'étape de séchage est réalisée de manière à conserver de préférence au moins 30 %, de préférence au moins 50 %, et de manière très préférée au moins 70 % de la quantité 25 introduite calculée sur la base du carbone restant sur le catalyseur. A l'issue de l'étape de séchage b), on obtient un catalyseur séché, qui n'est soumis à aucune étape de calcination ultérieure. 22 Co-imprégnation Selon un premier mode de mise en oeuvre de l'étape a) du procédé de préparation du catalyseur (frais), on procède au dépôt desdits composés comprenant les 5 éléments du groupe VIB, du groupe VIII, du composé de formule (I) et éventuellement du phosphore sur ledit support, par une ou plusieurs étapes de coimprégnation, c'est-à-dire que lesdits composés comprenant les éléments du groupe VIB, du groupe VIII, le composé de formule (I) et éventuellement du phosphore sont introduits simultanément dans ledit support (c ) du composé de formule (I). L'introduction des éléments du groupe VIB et du groupe VIII et éventuellement du 20 phosphore sur le support peut être avantageusement effectuée par une ou plusieurs imprégnations en excès de solution sur le support, ou de préférence par une ou plusieurs imprégnations à sec, et, de manière préférée, par une seule imprégnation à sec dudit support, à l'aide de solution(s), de préférence aqueuse(s), contenant le ou les précurseurs de métaux et de préférence le précurseur de phosphore. 25 Lorsqu'on effectue plusieurs étapes d'imprégnation, chaque étape d'imprégnation est de préférence suivie d'une étape de séchage intermédiaire à une température inférieure à 200°C. Chaque étape de séchage intermédiaire, préalable à l'introduction du composé de formule (I) peut être suivie d'une étape de calcination. La calcination est généralement effectuée à une température comprise entre 200°C 23 et 900°C, de préférence comprise entre 250°C et 750°C. La durée de calcination est généralement comprise entre 0,5 heure et 16 heures, de préférence entre 1 heure et 5 heures. Elle s'effectue généralement sous air. La calcination permet de transformer les précurseurs des métaux du groupe VIB et VIII en oxydes. 5 Le composé de formule (I) peut ensuite avantageusement être déposé en une ou plusieurs étapes soit par imprégnation en excès, soit par imprégnation à sec, soit par tout autre moyen connu de l'homme du métier. De préférence, le composé de formule (I) est introduit en imprégnation à sec, en présence ou absence d'un solvant tel que décrit ci-dessus. 10 De préférence, le solvant dans la solution d'imprégnation est l'eau, ce qui facilite la mise en oeuvre à l'échelle industrielle. Le précurseur de catalyseur qui a été optionnellement maturé est ensuite soumis à une étape de séchage à une température inférieure à 200°C sans étape de calcination ultérieure, telle que décrite ci-dessus. 15 Pré-imprégnation Selon un troisième mode de mise en oeuvre de l'étape a) du procédé de préparation du catalyseur (frais) selon l'invention, on met en contact au moins un composé comportant un élément du groupe VIB, au moins un composé comportant un élément du groupe VIII, éventuellement du phosphore avec le support à base d'alumine ou de 20 silice ou de silice-alumine qui contient au moins un composé de formule (I) de manière à obtenir un précurseur de catalyseur. Ce troisième mode de mise en oeuvre est une préparation par « pré-imprégnation du composé de formule (I). Le composé de formule (I) peut être introduit à tout moment de la préparation du 25 support, et de manière préférentielle lors de la mise en forme ou par imprégnation sur un support déjà formé. 24 Si l'on choisit l'introduction du composé de formule (I) sur le support préalablement mis en forme, alors celle-ci peut être effectuée telle que cela est indiqué pour la post-imprégnation. Si l'on choisit l'introduction durant la mise en forme, de préférence, ladite mise en 5 forme est réalisée par malaxage extrusion, par pastillage, par la méthode de la coagulation en goutte (oil-drop selon la terminologie anglo-saxonne), par granulation au plateau tournant ou par toute autre méthode bien connue de l'homme du métier. De manière très préférée, ladite mise en forme est réalisée par malaxage extrusion, le composé de formule (I) pouvant être introduit à tout moment du malaxage 10 extrusion. Le matériau formé obtenu à l'issue de l'étape de mise en forme subit ensuite avantageusement une étape de traitement thermique à une température telle qu'au moins une partie du composé de formule (I) reste présente, de préférence à une température inférieure à 200°C. L'introduction des éléments du groupe VIB et du groupe VIII et éventuellement du 15 phosphore peut ensuite être avantageusement effectuée par une ou plusieurs imprégnations. Les trois modes décrits ci-avant peuvent être mis en oeuvre seuls tels que décrits ou combinés pour donner lieu à d'autres modes de préparation hybrides en fonction des contraintes techniques et pratiques. 20 Selon un autre mode de réalisation alternatif, la mise en contact selon l'étape a) combine au moins deux modes de mise en contact, par exemple la co-imprégnation des éléments du groupe VIB et du groupe VIII et éventuellement du phosphore avec un composé organique, suivi d'un séchage à une température inférieure à 200°C, puis d'une post-imprégnation d'un composé organique qui peut être identique ou 25 différent de celui utilisé pour la co-imprégnation, étant donné qu'au moins un des composés organiques est un composé de formule (I). 25 Il) Procédé de préparation d'un catalyseur réjuvéné Le catalyseur selon l'invention peut être un catalyseur réjuvéné. Son procédé de préparation comprend les étapes suivantes : 5 a) on met en contact un catalyseur régénéré contenant un support à base d'alumine ou de silice ou de silice-alumine, au moins un élément du groupe VIB, au moins un élément du groupe VIII et éventuellement du phosphore, avec au moins un composé de formule (I) de manière à obtenir un précurseur de catalyseur, b) on sèche ledit précurseur de catalyseur issu de l'étape a) à une température 10 inférieure à 200°C, sans le calciner ultérieurement. Le catalyseur régénéré est un catalyseur qui a été utilisé en tant que catalyseur dans une unité catalytique et notamment en hydrotraitement et/ou hydrocraquage et qui a été soumis à au moins une étape d'élimination partielle ou totale de coke par exemple par calcination (régénération). La régénération peut être réalisée par tous 15 les moyens connus de l'homme du métier. La régénération est en général réalisée par calcination à des températures comprises entre 350 et 550°C, et le plus souvent entre 400 et 520°C, ou entre 420 et 520°C, ou encore entre 450 et 520°C, des températures inférieures à 500°C étant souvent avantageuses. Le catalyseur régénéré contient un support à base d'alumine ou de silice ou de silice- 20 alumine, au moins un élément du groupe VIB, au moins un élément du groupe VIII et éventuellement du phosphore dans les proportions respectives indiquées ci-dessus. Suite à la régénération la fonction hydrogénante comprenant les éléments du groupe VIB et du groupe VIII du catalyseur régénéré se trouve sous une forme oxyde. Il peut également contenir d'autres dopants que le phosphore, tel que décrit ci-dessus. 25 De préférence, la mise en contact de l'étape a) est effectuée par imprégnation du catalyseur régénéré par une solution d'imprégnation comprenant au moins un composé de formule (I) de manière à obtenir un précurseur de catalyseur. 26 Le composé de formule (I) peut avantageusement être déposé en une ou plusieurs étapes soit par imprégnation en excès, soit par imprégnation à sec, soit par tout autre moyen connu de l'homme du métier de la même façon que décrite précédemment et avec les rapports molaires par élément du groupe VIB ou du 5 groupe VIII décrits ci-dessus. Les conditions opératoires décrites ci-avant concernant la maturation et le séchage sont bien entendu applicables dans le cadre de ce dernier mode de réalisation. Introduction du composé de formule (I) par phase gazeuse Selon deux variantes, le catalyseur frais selon l'invention peut être préparé en 10 mettent en oeuvre une étape d'addition dudit composé de formule (I) par la phase gazeuse telle que décrite dans les demandes françaises déposées sous les numéros nationaux 17/53.921 et 17/53.922. Selon ces variantes, le procédé de préparation dudit catalyseur ne fait pas intervenir d'étape classique d'imprégnation dudit composé de formule (I). Par conséquent il n'est pas nécessaire de procéder à une 15 étape de séchage après introduction du composé de formule (I). Selon la première des deux variantes, le procédé de préparation du catalyseur selon l'invention comprend les étapes suivantes : i) on dépose au moins un composé de formule (I) sur un support à base d'alumine ou de silice ou de silice-alumine en mettant en oeuvre une étape 20 dans laquelle on met en présence simultanément ledit support et le composé de formule (I) à l'état liquide et sans contact physique entre le support et le composé de formule (I) à l'état liquide, à une température inférieure à la température d'ébullition du composé de formule (I) et dans des conditions de pression et de durée telles qu'une fraction dudit composé de formule (I) est 25 transférée à l'état gazeux au support, ii) on met en contact au moins un composé comportant un élément du groupe VIB, au moins un composé comportant un élément du groupe VIII, et éventuellement du phosphore avec le support à base d'alumine ou de silice ou de silice-alumine, 27 iii) on sèche le solide obtenu à l'issue de l'étape ii), l'étape i) étant réalisée avant ou après les étapes ii) et iii) ou pendant l'étape iii). Cette variante se caractérise par le fait que l'addition du composé de formule (I) sur le support est réalisée sans contact physique avec le composé de formule (I) à l'état 5 liquide, c'est-à-dire sans imprégnation du support par le liquide. Le procédé repose sur le principe de l'existence d'une pression de vapeur du composé de formule (I) qui est générée par sa phase liquide à une température et à une pression données. Ainsi une partie des molécules de composé de formule (I) à l'état liquide passe à l'état gazeux (vaporisation) et est alors transférée (par voie gazeuse) au support. Cette 10 étape i) de mise en présence est réalisée pendant une durée suffisante pour atteindre la teneur ciblée en composé de formule (I) dans le support. Généralement, l'étape i) est réalisée à une pression absolue comprise entre 0 et 1 M Pa. De préférence, la température de mise en oeuvre de l'étape i) est inférieure à 200°C, 15 de préférence comprise entre 10°C et 150°C, de manière plus préférée comprise entre 25°C et 120°C. Selon la seconde des deux variantes, le procédé de préparation du catalyseur selon l'invention comprend les étapes suivantes : i') on dépose au moins un composé de formule (I) sur un support à base 20 d'alumine ou de silice ou de silice-alumine en mettant en oeuvre une étape dans laquelle on met en présence, dans une enceinte fermée ou ouverte, le support avec un solide poreux contenant au moins un composé de formule (I), cette étape étant réalisée dans des conditions de température, de pression et de durée telles qu'une fraction dudit composé de formule (I) est 25 transférée par voie gazeuse du solide poreux au support, ii) on met en contact au moins un composé comportant un élément du groupe VIB, au moins un composé comportant un élément du groupe VIII, et éventuellement du phosphore avec le support à base d'alumine ou de silice ou de silice-alumine, 30 hi) on sèche le solide obtenu à l'issue de l'étape ii), l'étape i') étant réalisée séparément avant ou après les étapes ii) et iii). 28 Selon cette seconde variante, l'addition du composé de formule (I) consiste à mettre en présence, dans une enceinte ouverte ou fermée, un premier lot de solide poreux riche en un composé de formule (I) qui a été préalablement déposé sur ledit solide à 5 l'état liquide, avec un support (second lot de solide poreux pauvre en ledit composé de formule (I)). L'objectif de cette mise en présence des solides poreux est de permettre un transfert gazeux d'une partie du composé de formule (I) contenu dans le premier lot de solide poreux dans le second lot de solide poreux. Selon l'invention, le terme "pauvre en composé de formule (I)" couvre notamment le cas où le second 10 lot de solide poreux est exempt dudit composé de formule (I). Cette seconde variante repose aussi sur le principe de l'existence d'une pression de vapeur du composé de formule (I) à une température et une pression données. Ainsi une partie des molécules de composé de formule (I) du lot de solide poreux riche en composé de formule (I) passe sous forme gazeuse (vaporisation) et est alors 15 transférée (par voie gazeuse) au support (solide pauvre en composé de formule on. Selon l'invention, le solide poreux riche en composé de formule (I) joue le rôle de source en composé de formule (I) pour enrichir en composé de formule (I) le support (solide poreux pauvre en composé de formule on. Le solide poreux riche en composé de formule (I) est avantageusement un support 20 poreux, de préférence un support à base d'alumine ou de silice ou de silice-alumine pouvant contenir au moins un élément du groupe VIB, au moins un élément du groupe VIII, et éventuellement du phosphore. Le ratio massique (premier lot de solide riche en composé de formule (I)) / (support ou second lot de solide pauvre en composé de formule (I)) est fonction de la 25 distribution poreuse des solides et de l'objectif en terme de quantité visée en composé de formule (I) sur les solides issus de l'étape a) de mise en présence. Ce ratio massique est généralement inférieur ou égal à 10, de préférence inférieur à 2 et de manière encore plus préférée compris entre 0,05 et 1, bornes comprises. L'étape de mise en présence des lots de solides poreux est de préférence menée 30 dans des conditions de température et de pression contrôlées et de sorte que la température soit inférieure à la température d'ébullition dudit composé de formule (I) à transférer par voie gazeuse. De préférence, la température de mise en oeuvre est 29 inférieure à 150°C et la pression absolue est généralement comprise entre 0 et 1 MPa, de préférence entre 0 et 0,5 MPa et de manière plus préférée comprise entre 0 et 0,2 MPa. On pourra ainsi opérer l'étape de mise en présence dans une enceinte ouverte ou fermée, avec éventuellement un contrôle de la composition du gaz 5 présent dans l'enceinte. Lorsque l'étape de mise en présence des solides poreux se fait dans une enceinte ouverte, on s'assurera que l'entrainement du composé de formule (I) hors de l'enceinte soit limité autant que possible. Alternativement, l'étape de mise en présence des solides poreux peut être réalisée dans une enceinte fermée par 10 exemple dans un container de stockage ou de transport du solide étanche aux échanges gazeux avec le milieu extérieur. Le terme "mise en présence" désigne le fait que les solides sont présents en même temps dans l'enceinte sans qu'il y ait nécessairement un contact physique des deux lots de solides. 15 Le terme "riche en composé de formule (I)" traduit le fait que le solide contient plus de 50% de la quantité totale dudit composé de formule (I) mise en oeuvre dans l'étape i), de préférence au moins 60%, de préférence au moins 80%, de préférence au moins 90% et de préférence 100%. Selon un mode de réalisation, en début de l'étape i'), le solide poreux riche en composé de formule (I) contient 100% de la 20 quantité totale mise en jeu à l'étape i') et le support (second lot de solide pauvre en composé de formule (D) contient donc 0% de la quantité totale en ledit composé de formule (I). Les deux variantes de préparation du catalyseur (frais) par phase gazeuse peuvent être effectuées selon deux modes de réalisation. 25 Selon un premier mode de réalisation, on introduit d'abord la phase active comprenant au moins un composé comportant un élément du groupe VIB, au moins un composé comportant un élément du groupe VIII et éventuellement du phosphore sur un support poreux (étape ii), puis on sèche (étape iii), puis le support séché contenant la phase métallique active et éventuellement du phosphore est traité selon 30 l'étape i) ou i') de mise en présence avec au moins un composé de formule (I) à l'état liquide ou un solide poreux contenant au moins un composé de formule (I) de 30 manière à fournir un catalyseur additivé dudit composé de formule (I). Selon une variante de ce premier mode de réalisation, l'étape i) est réalisée en même temps que l'étape iii). Selon un autre mode de réalisation, le support est d'abord soumis à une étape 5 d'addition du composé de formule (I) de manière à fournir un support de catalyseur additivé du composé organique (étape i) ou i')), qui après une phase facultative de maturation, est envoyé à l'étape d'imprégnation de la phase active (étape ii) puis au séchage (étape Hi). Dans les deux modes de réalisation, le support poreux peut notamment déjà contenir 10 un composé organique additionnel différent du composé de formule (I). De même, ce composé organique additionnel peut être introduit avec la solution contenant la phase active des métaux et éventuellement le phosphore. Selon deux autres variantes, l'étape d'addition dudit composé de formule (I) par la phase gazeuse peut également être effectuée sur un catalyseur régénéré. 15 Selon ces deux variantes, le procédé de préparation du catalyseur selon l'invention comprend les étapes suivantes : i") on dépose au moins un composé de formule (I) sur un catalyseur régénéré contenant un support à base d'alumine ou de silice ou de silice-alumine, au moins un élément du groupe VIB, au moins un élément du groupe VIII et 20 éventuellement du phosphore, en mettant en oeuvre une étape dans laquelle on met en présence simultanément ledit catalyseur régénéré et au moins un composé de formule (I) à l'état liquide et sans contact physique entre le catalyseur régénéré et le composé de formule (I) à l'état liquide, à une température inférieure à la température d'ébullition du composé de formule 25 (I) et dans des conditions de pression et de durée telles qu'une fraction dudit composé de formule (I) est transférée à l'état gazeux au catalyseur régénéré, ou i"') on dépose au moins un composé de formule (I) sur un catalyseur régénéré contenant un support à base d'alumine ou de silice ou de silice-alumine, au 31 moins un élément du groupe VIB, au moins un élément du groupe VIII et éventuellement du phosphore, en mettant en oeuvre une étape dans laquelle on met en présence, dans une enceinte fermée ou ouverte, le catalyseur régénéré avec un solide poreux contenant au moins un composé de formule 5 (I), cette étape étant réalisée dans des conditions de température, de pression et de durée telles qu'une fraction dudit composé de formule (I) est transférée par voie gazeuse du solide poreux au catalyseur régénéré. Le catalyseur additivé frais ou réjuvéné obtenu par l'introduction du composé de formule (I) par phase gazeuse tel que décrit ci-dessus peut également être traité par 10 une ou plusieurs étapes subséquentes afin d'incorporer un ou plusieurs autres composés organiques additionnels différents de celui employé à l'étape i) i'), i") ou L'incorporation d'un ou plusieurs autres composés organiques additionnels différents peut être réalisée au moyen des procédés d'addition par phase gazeuse ou selon toute autre méthode connue de l'Homme du métier comme par exemple par 15 imprégnation d'une solution contenant le composé organique additionnel. Sulfuration Avant son utilisation pour la réaction d'hydrotraitement et/ou d'hydrocraquage, il est avantageux de transformer le catalyseur obtenu selon l'un des quelconques modes d'introduction décrit dans la présente invention en un catalyseur sulfuré afin de 20 former son espèce active. Cette étape d'activation ou de sulfuration s'effectue par les méthodes bien connues de l'homme de l'art, et avantageusement sous une atmosphère sulfo-réductrice en présence d'hydrogène et d'hydrogène sulfuré. A l'issue de l'étape b) selon les différents modes de préparation du procédé selon l'invention, ledit catalyseur obtenu est donc avantageusement soumis à une étape 25 de sulfuration, sans étape de calcination intermédiaire. Ledit catalyseur séché est avantageusement sulfuré de manière ex situ ou in situ. Les agents sulfurants sont le gaz H2S, le soufre élémentaire, le CS2, les mercaptans, les sulfures et/ou polysulfures, les coupes hydrocarbonées à point d'ébullition inférieur à 400°C contenant des composes soufres ou tout autre composé contenant 32 du soufre utilisé pour l'activation des charges hydrocarbures en vue de sulfurer le catalyseur. Lesdits composés contenant du soufre sont avantageusement choisis parmi les disulfures d'alkyle tel que par exemple le disulfure de diméthyle (DMDS), les sulfures d'alkyle, tel que par exemple le sulfure de diméthyle, les thiols tel que par 5 exemple le n-butylmercaptan (ou 1-butanethiol) et les composés polysulfures de type tertiononylpolysulfure. Le catalyseur peut également être sulfuré par le soufre contenu dans la charge à désulfurer. De manière préférée, le catalyseur est sulfuré in situ en présence d'un agent sulfurant et d'une charge hydrocarbonée. De manière très préférée le catalyseur est sulfuré in situ en présence d'une charge 10 hydrocarbonée additivée de disulfure de diméthyle. Procédé d'hydrotraitement et/ou hvdrocracivaae Enfin, un autre objet de l'invention est l'utilisation du catalyseur selon l'invention ou préparé selon le procédé de préparation selon l'invention dans des procédés d'hydrotraitement et/ou d'hydrocraquage de coupes hydrocarbonées. 15 Le catalyseur selon l'invention et ayant de préférence préalablement subi une étape de sulfuration est avantageusement utilisé pour les réactions d'hydrotraitement et/ou d'hydrocraquage de charges hydrocarbonées telles que les coupes pétrolières, les coupes issues du charbon ou les hydrocarbures produits à partir du gaz naturel, éventuellement en mélanges ou encore à partir d'une coupe hydrocarbonée issue de 20 la biomasse et plus particulièrement pour les réactions d'hydrogénation, d'hydrodéazotation, d'hydrodésaromatisation, d'hydrodésulfuration, d'hydrodéoxygénation, d'hydrodémétallation ou d'hydroconversion de charges hydrocarbonées. Dans ces utilisations, le catalyseur selon l'invention et ayant de préférence 25 préalablement subi une étape de sulfuration présente une activité améliorée par rapport aux catalyseurs de l'art antérieur. Ce catalyseur peut aussi avantageusement être utilisé lors du prétraitement des charges de craquage catalytique ou d'hydrocraquage, ou l'hydrodésulfuration des résidus ou l'hydrodésulfuration poussée des gazoles (ULSD Ultra Low Sulfur Diesel selon la terminologie anglo-saxonne). 33 Les charges employées dans le procédé d'hydrotraitement sont par exemple des essences, des gazoles, des gazoles sous vide, des résidus atmosphériques, des résidus sous vide, des distillats atmosphériques, des distillats sous vide, des fuels lourds, des huiles, des cires et des paraffines, des huiles usagées, des résidus ou 5 des bruts désasphaltés, des charges provenant des procédés de conversions thermiques ou catalytiques, des charges lignocellulosiques ou plus généralement des charges issues de la biomasse, prises seules ou en mélange. Les charges qui sont traitées, et en particulier celles citées ci-dessus, contiennent généralement des hétéroatomes tels que le soufre, l'oxygène et l'azote et, pour les charges lourdes, 10 elles contiennent le plus souvent également des métaux. Les conditions opératoires utilisées dans les procédés mettant en oeuvre les réactions d'hydrotraitement de charges hydrocarbonées décrites ci-dessus sont généralement les suivantes : le température est avantageusement comprise entre 180 et 450°C, et de préférence entre 250 et 440 °C, la pression est 15 avantageusement comprise entre 0,5 et 30 MPa, et de préférence entre 1 et 18 MPa, la vitesse volumique horaire est avantageusement comprise entre 0,1 et 20 1-1-1 et de préférence entre 0,2 et 5 h-1, et le rapport hydrogène/charge exprimé en volume d'hydrogène, mesuré dans les conditions normales de température et pression, par volume de charge liquide est avantageusement compris entre 50 1/1 à 5000 1/1 et de 20 préférence 80 à 20001/1. Selon un premier mode d'utilisation, ledit procédé d'hydrotraitement selon l'invention est un procédé d'hydrotraitement, et notamment d'hydrodésulfuration (HDS) d'une coupe gazole réalisé en présence d'au moins un catalyseur selon l'invention. Ledit procédé d'hydrotraitement selon l'invention vise à éliminer les composés soufrés 25 présents dans ladite coupe gazole de façon à atteindre les normes environnementales en vigueur, à savoir une teneur en soufre autorisée jusqu'à 10 ppm. Il permet aussi de réduire les teneurs en aromatiques et en azote de la coupe gazole à hydrotraiter. Ladite coupe gazole à hydrotraiter selon le procédé de l'invention contient de 0,02 30 à 5,0 % poids de soufre. Elle est avantageusement issue de la distillation directe (ou 34 gazole straight run selon la terminologie anglo-saxonne), d'une unité de cokéfaction (coking selon la terminologie anglo-saxonne), d'une unité de viscoréduction (visbreaking selon la terminologie anglo-saxonne), d'une unité de vapocraquage (steam cracking selon la terminologie anglo-saxonne), d'une unité d'hydrotraitement 5 et/ou d'hydrocraquage de charges plus lourdes et/ou d'une unité de craquage catalytique (Fluid Catalytic Cracking selon la terminologie anglo-saxonne). Ladite coupe gazole présente préférentiellement au moins 90% des composés dont la température d'ébullition est comprise entre 250°C et 400°C à pression atmosphérique. 10 Le procédé d'hydrotraitement de ladite coupe gazole selon l'invention est mis en oeuvre dans les conditions opératoires suivantes : une température comprise entre 200 et 400°C, préférentiellement entre 300 et 380°C, une pression totale comprise entre 2 MPa et 10 MPa et plus préférentiellement entre 3 MPa et 8 MPa avec un ratio volume d'hydrogène par volume de charge hydrocarbonée, exprimé en 15 volume d'hydrogène, mesuré dans les conditions normales de température et pression, par volume de charge liquide, compris entre 100 et 600 litres par litre et plus préférentiellement entre 200 et 400 litres par litre et une vitesse volumique horaire (VVH) comprise entre 1 et 10 11-1, préférentiellement entre 2 et 8 h-1. La VVH correspond à l'inverse du temps de contact exprimée en heure et est définie par le 20 rapport du débit volumique de charge hydrocarbonée liquide par le volume de catalyseur chargé dans l'unité réactionnelle mettant en oeuvre le procédé d'hydrotraitement selon l'invention. L'unité réactionnelle mettant en oeuvre le procédé d'hydrotraitement de ladite coupe gazole selon l'invention est préférentiellement opérée en lit fixe, en lit mobile ou en lit bouillonnant, de préférence en lit fixe. 25 Selon un second mode d'utilisation, ledit procédé d'hydrotraitement et/ou d'hydrocraquage selon l'invention est un procédé d'hydrotraitement (notamment hydrodésulfuration, hydrodéazoation, hydrogénation des aromatiques) et/ou d'hydrocraquage d'une coupe de distillat sous vide réalisé en présence d'au moins un catalyseur selon l'invention. Ledit procédé d'hydrotraitement et/ou 30 d'hydrocraquage, autrement appelé procédé de prétraitement d'hydrocraquage ou d'hydrocraquage selon l'invention vise selon les cas à éliminer les composés soufrés, azotés ou aromatiques présents dans ladite coupe distillat de façon à effectuer un prétraitement avant conversion dans des procédés de craquage catalytique ou d'hydroconversion, ou à hydrocraquer la coupe distillat qui aurait éventuellement été 5 prétraitée auparavant si besoin. Des charges très variées peuvent être traitées par les procédés d'hydrotraitement et/ou d'hydrocraquage de distillats sous vide décrits ci-dessus. Généralement elles contiennent au moins 20% volume et souvent au moins 80% volume de composés bouillant au-dessus de 340°C à pression atmosphérique. La charge peut être par 10 exemple des distillats sous vide ainsi que des charges provenant d'unités d'extraction d'aromatiques des bases d'huile lubrifiante ou issues du déparaffinage au solvant des bases d'huile lubrifiante, et/ou d'huiles désasphaltées, ou encore la charge peut être une huile désasphaltée ou des paraffines issues du procédé Fischer-Tropsch ou encore tout mélange des charges précédemment citées. En général, les charges ont 15 un point d'ébullition T5 supérieur à 340°C à pression atmosphérique, et mieux encore supérieur à 370°C à pression atmosphérique, c'est à dire que 95% des composés présents dans la charge ont un point d'ébullition supérieur à 340°C, et mieux encore supérieur à 370°C. La teneur en azote des charges traitées dans les procédés selon l'invention est usuellement supérieure à 200 ppm poids, de préférence comprise 20 entre 500 et 10 000 ppm poids. La teneur en soufre des charges traitées dans les procédés selon l'invention est usuellement comprise entre 0,01 et 5,0 % poids. La charge peut éventuellement contenir des métaux (par exemple le nickel et vanadium). La teneur en asphaltènes est généralement inférieure à 3 000 ppm poids. Le catalyseur d'hydrotraitement et/ou d'hydrocraquage est généralement mis en 25 contact, en présence d'hydrogène, avec les charges décrites précédemment, à une température supérieure à 200°C, souvent comprise entre 250°C et 480°C, avantageusement comprise entre 320°C et 450°C, de préférence entre 330°C et 435°C, sous une pression supérieure à 1 MPa, souvent comprise entre 2 et 25 MPa, de manière préférée entre 3 et 20 MPa, la vitesse volumique étant 30 comprise entre 0,1 et 20,0 h'l et de préférence 0,1-6,0 h'', de préférence, 0,2-3,0 h'', 36 et la quantité d'hydrogène introduite est telle que le rapport volumique litre d'hydrogène/litre d'hydrocarbure, exprimé en volume d'hydrogène, mesuré dans les conditions normales de température et pression, par volume de charge liquide, soit compris entre 80 et 5 000 1/1 et le plus souvent entre 100 et 2 0001/1. Ces conditions 5 opératoires utilisées dans les procédés selon l'invention permettent généralement d'atteindre des conversions par passe, en produits ayant des points d'ébullition inférieurs à 340°C à pression atmosphérique, et mieux inférieurs à 370°C à pression atmosphérique, supérieures à 15% et de manière encore plus préférée comprises entre 20 et 95%. 10 Les procédés d'hydrotraitement et/ou d'hydrocraquage de distillats sous vide mettant en oeuvre les catalyseurs selon l'invention couvrent les domaines de pression et de conversion allant de l'hydrocraquage doux à l'hydrocraquage haute pression. On entend par hydrocraquage doux, un hydrocraquage conduisant à des conversions modérées, généralement inférieures à 40%, et fonctionnant à basse pression, 15 généralement entre 2 MPa et 6 MPa. Le catalyseur selon l'invention peut être utilisé seul, en un seul ou plusieurs lits catalytiques en lit fixe, dans un ou plusieurs réacteurs, dans un schéma d'hydrocraquage dit en une étape, avec ou sans recyclage liquide de la fraction non convertie, ou encore dans un schéma d'hydrocraquage dit en deux étapes, 20 éventuellement en association avec un catalyseur d'hydroratfinage situé en amont du catalyseur de la présente invention. Selon un troisième mode d'utilisation, ledit procédé d'hydrotraitement et/ou d'hydrocraquage selon l'invention est avantageusement mis en oeuvre comme prétraitement dans un procédé de craquage catalytique à lit fluidisé (ou procédé FCC 25 pour Fluid Catalytic Cracking selon la terminologie anglo-saxonne). Les conditions opératoires du prétraitement en termes de gamme de température, pression, taux de recyclage d'hydrogène, vitesse volumique horaire sont généralement identiques à celles décrites ci-dessus pour les procédés d'hydrotraitement et/ou d'hydrocraquage de distillats sous vide. Le procédé FCC peut être exécuté de manière classique 30 connue des hommes du métier dans les conditions adéquates de craquage en vue 37 de produire des produits hydrocarbonés de plus faible poids moléculaire. On trouvera par exemple une description sommaire du craquage catalytique dans ULLMANS ENCYCLOPEDIA OF INDUSTRIAL CHEMISTRY VOLUME A 18, 1991, pages 61 à 64. 5 Selon un quatrième mode d'utilisation, ledit procédé d'hydrotraitement et/ou d'hydrocraquage selon l'invention est un procédé d'hydrotraitement (notamment hydrodésulfuration) d'une coupe d'essence en présence d'au moins un catalyseur selon l'invention. Contrairement à d'autres procédés d'hydrotraitement, l'hydrotraitement (notamment 10 l'hydrodésulfuration) des essences doit permettre de répondre à une double contrainte antagoniste : assurer une hydrodésulfuration profonde des essences et limiter l'hydrogénation des composés insaturés présents afin de limiter la perte d'indice d'octane. La charge est généralement une coupe d'hydrocarbures ayant un intervalle de 15 distillation compris entre 30 et 260°C. De préférence, cette coupe d'hydrocarbures est une coupe du type essence. De manière très préférée, la coupe essence est une coupe essence oléfinique issue par exemple d'une unité de craquage catalytique (Fluid Catalytic Cracking selon la terminologie anglo-saxonne). Le procédé d'hydrotraitement consiste à mettre en contact la coupe d'hydrocarbures 20 avec le catalyseur selon l'invention et de l'hydrogène dans les conditions suivantes: à une température comprise entre 200 et 400°C, de préférence comprise entre 230 et 330°C, à une pression totale comprise entre 1 et 3 MPa, de préférence comprise entre 1,5 et 2,5 MPa, à une Vitesse Volumique Horaire (VVH), définie comme étant le débit volumique de charge rapporté au volume de catalyseur, comprise entre 1 25 et 10 h-1, de préférence comprise entre 2 et 6 h-1 et à un rapport volumique hydrogène/charge essence compris entre 100 et 600 NI/1, de préférence compris entre 200 et 400 NI/1. Le procédé d'hydrotraitement des essences peut être réalisé dans un ou plusieurs réacteurs en série du type lit fixe ou du type lit bouillonnant. Si le procédé est mis en 38 oeuvre au moyen d'au moins deux réacteurs en série, il est possible de prévoir un dispositif d'élimination de l'H2S de l'effluent issu du premier réacteur d'hydrodésulfuration avant de traiter ledit effluent dans le deuxième réacteur d'hydrodésulfuration. 5 Les exemples qui suivent démontrent le gain d'activité important sur les catalyseurs préparés selon le procédé selon l'invention par rapport aux catalyseurs de l'art antérieur et précisent l'invention sans toutefois en limiter la portée. EXEMPLES 10 Exemple 1 : Préparation des catalyseurs CoMoP sur alumine sans composé organique Cl et C2 (non-conformes à l'invention). Sur un support d'alumine présentant une surface BET de 230 m2/g, un volume poreux mesuré par porosimétrie au mercure de 0,78 ml/g et un diamètre moyen des pores de 11,5 nm défini comme le diamètre médian en volume par porosimétrie au 15 mercure et qui se présente sous la forme « extrudé on ajoute du cobalt, du molybdène et du phosphore. La solution d'imprégnation est préparée par dissolution à 90°C de l'oxyde de molybdène (21,1 g) et d'hydroxyde de cobalt (5,04 g) dans 11,8 g d'une solution aqueuse d'acide phosphorique à 85% poids. Après imprégnation à sec, les extrudés sont laissés à maturer en atmosphère saturée en eau pendant 24 h 20 à température ambiante, puis ils sont séchés à 90°C pendant 16 heures. Le précurseur de catalyseur séché ainsi obtenu est noté C1. La calcination du précurseur de catalyseur Cl à 450°C pendant 2 heures conduit au catalyseur calciné C2. La composition finale en métaux du précurseur de catalyseur Cl et du catalyseur C2 exprimée sous forme d'oxydes et rapportée au poids du catalyseur sec est alors 25 la suivante : Mo03 = 19,5 ± 0,2 % poids, CoO = 3,8 ± 0,1 % poids et P205 = 6,7 ± 0,1 % poids. 39 Exemple 2 : Préparation du catalyseur CoMoP sur alumine C3 (non conforme à l'invention) par introduction d'un composé organique (acide citrique) par coimprégnation. Sur le support d'alumine décrit précédemment dans l'exemple 1 et qui se présente 5 sous la forme « extrudé on ajoute du cobalt, du molybdène et du phosphore. La solution d'imprégnation est préparée par dissolution à 90°C de l'oxyde de molybdène (28,28 g) et d'hydroxyde de cobalt (6,57 g) dans 15,85 g d'une solution aqueuse d'acide phosphorique à 85% et de l'eau. Après homogénéisation du mélange précédent, 38 g d'acide citrique ont été ajoutés avant ajustement du volume de 10 solution au volume poreux du support par addition d'eau. Le rapport molaire (acide citrique)/Mo est égal à 1 mol/mol et celui (acide citrique)/Co est égal à 2,7 mol/mol. Après imprégnation à sec, les extrudés sont laissés à maturer en atmosphère saturée en eau pendant 24 h à température ambiante, puis ils sont séchés à 120°C pendant 16 heures. Le catalyseur séché et additivé d'acide citrique ainsi obtenu est 15 noté C3. La composition finale du catalyseur C3, exprimée sous forme d'oxydes et rapportée au poids du catalyseur sec est alors la suivante : Mo03 = 19,6 ± 0,2 poids, CoO = 3,7 ± 0,1 % poids et P2O5 = 6,7 ± 0,1 % poids. Exemple 3: Préparation du catalyseur CoMoP sur alumine C4 (selon 20 l'invention) par introduction d'un composé organique (1,5-pentanediol) en phase vapeur après l'imprégnation des métaux. Dans une enceinte fermée sont disposés 2,4 g de 1,5-pentanediol contenus dans un cristallisoir. 12 g du précurseur de catalyseur Cl sont introduits dans la même enceinte fermée et disposés sur une grille en acier inoxydable de manière à ce que 25 le 1,5-pentanediol liquide ne soit pas en contact physique avec le précurseur de catalyseur C1. L'enceinte fermée est placée dans une étuve à 120°C pendant 16 heures. 13,2 g de catalyseur C4 sont ainsi obtenus à l'issue de la mise en présence du précurseur de catalyseur Cl avec le composé 1,5-pentanediol à l'état liquide. La quantité de 1,5-pentanediol ainsi transférée sur le catalyseur est telle que le rapport 30 molaire 1,5-pentanediol/Mo est de 0,8 mole par mole de molybdène (correspondant à 2,2 moles par mole de cobalt). La composition finale en métaux du catalyseur C4 rapportée au poids du catalyseur sec est : Mo03 = 19,5 ± 0,2 % poids, Co0 = 3,8 ± 0,1 % poids et P2O5 = 6,7 ± 0,1 % poids. Exemple 4 : Evaluation en hydrodésulfuration (HDS) de gazole des catalyseurs Cl, C2 et C3 (non conformes à l'invention) et C4 (conforme à l'invention). 5 Les catalyseurs 01, C2 et C3 (non conformes à l'invention) et C4 (conforme à l'invention) ont été testés en HDS de gazole. Les caractéristiques de la charge gazole utilisée sont les suivantes : densité à 15 °C = 0,8522 g/cm3, teneur en soufre = 1,44 % en poids. - Distillation Simulée : 10 - PI : 155 °C - 10 % : 247 °C - 50 % : 315 °C - 90 % : 392 °C - PF : 444 °C 15 Le test est mené dans un réacteur pilote isotherme à lit fixe traversé, les fluides circulant de bas en haut. Les précurseurs de catalyseurs sont préalablement sulfurés in situ à 350°C dans le réacteur sous pression au moyen du gazole du test auquel est additionné 2% en poids de diméthyldisulfure. 20 Les tests d'hydrodésulfuration ont été conduits dans les conditions opératoires suivantes : une pression totale de 7 MPa, un volume de catalyseur de 30 cm3, une température de 330 à 360°C, avec un débit d'hydrogène de 24 1/h et avec un débit de charge de 60 cm3/h. Les performances catalytiques des catalyseurs testés sont données dans le 25 Tableau 1. Elles sont exprimées en degrés Celsius par rapport au catalyseur C2 (comparatif) choisi comme référence : elles correspondent à l'écart de température à appliquer pour atteindre 50 ppm de soufre dans l'effluent. Une valeur négative signifie que la cible de teneur en soufre est atteinte pour une température plus basse et qu'il y a donc un gain d'activité. Une valeur positive signifie que la cible de teneur 30 en soufre est atteinte pour une température plus élevée et qu'il y a donc une perte d'activité. 41 Le Tableau 1 montre clairement le gain sur l'effet catalytique apporté par les composés organiques selon l'invention. En effet, le catalyseur C4 (selon l'invention) présente une activité supérieure à celles obtenues pour tous les autres catalyseurs évalués. 5 L'avantage des catalyseurs selon l'invention est significatif alors qu'ils présentent une plus faible proportion de composé organique que le catalyseur C3, avec ainsi une efficacité intrinsèque supérieure à celle des autres composés pour lesquels il est nécessaire d'introduire une plus grande proportion de composé pour observer un effet catalytique important. 10 Tableau 1 : Activités relatives à iso-volume en hydrodésulfuration de gazole des catalyseurs Cl et C3 (non conformes à l'invention) et C4 (conforme à l'invention) par rapport au catalyseur C2 (non-conforme). Catalyseur Composé Mode Activité HDS (comparatif ou organique utilisé et d'introduction selon l'invention) rapport molaire du composé composé / Mo organique Cl (comp) néant Sans objet Base + 1,0°C C2 (comp) néant Sans objet Base C3 (comp) Acide citrique - Co-imprégnation Base - 2,9°C 1,0 mol/mol Mo C4 (inv) 1,5-pentanediol - Phase gaz après Base -7,3°C 0,8 mol/mol REVENDICATIONS1. Catalyseur comprenant un support à base d'alumine ou de silice ou de silice-alumine, au moins un élément du groupe VIII, au moins un élément du groupe VIB, et au moins un composé de formule (I) R1 R3 R5 HOW° H R2 R4 (I) dans laquelle R1, R2, R3, R4 et R5 sont choisis parmi un atome d'hydrogène et un radical hydrocarboné comprenant de 1 à 12 atomes de carbone, saturé ou non, linéaire, branché ou cyclique. 2. Catalyseur selon la revendication 1, dans lequel R1, R2, R3, R4 et R5 sont choisis parmi un atome d'hydrogène et un radical hydrocarboné comprenant de 1 à 4 atomes de carbone, saturé ou non, linéaire ou branché. 3. Catalyseur selon l'une des revendication 1 ou 2, dans lequel le composé de formule (I) est choisi parmi le 1,5-pentanediol, le 3-méthy1-1,5-pentanediol, le 1,5- hexanediol, le 3-éthy1-1,5-pentanediol et le 2,4-diéthy1-1,5-pentanediol. 4. Catalyseur selon l'une des revendication 1 à 3, dans lequel le composé de formule (I) est le 1,5-pentanediol. 5. Catalyseur selon l'une des revendications 1 à 4, dans lequel la teneur en élément du groupe VIB est comprise entre 5 et 40 % poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur. 6. Catalyseur selon l'une des revendications 1 à 5, dans lequel le rapport molaire élément du groupe VIII sur élément du groupe VIB dans le catalyseur est compris entre 0,1 et 0,8. 43 7. Catalyseur selon l'une des revendications 1 à 6, lequel contient en outre du phosphore, la teneur en phosphore étant comprise entre 0,1 et 20 % poids exprimé en P2O5 par rapport au poids total du catalyseur et le rapport molaire phosphore sur l'élément du groupe VIB dans le catalyseur est supérieur ou égal 5 à 0,05. 8. Catalyseur selon l'une des revendications 1 à 7, dans lequel la teneur en composé de formule (I) est comprise entre 1 et 45 % poids par rapport au poids total du catalyseur. 9. Catalyseur selon l'une des revendications 1 à 8, lequel contient en outre un 10 composé organique autre que le composé de formule (I) contenant de l'oxygène et/ou de l'azote et/ou du soufre. 10. Catalyseur selon la revendication 9, dans lequel le composé organique est choisi parmi un composé comportant une ou plusieurs fonctions chimiques choisies parmi une fonction carboxylique, alcool, thiol, thioéther, sulfone, sulfoxyde, éther, 15 aldéhyde, cétone, ester, carbonate, amine, nitrile, imide, oxime, urée, amide ou encore les composés incluant un cycle furanique ou encore les sucres. 11. Catalyseur selon la revendication 10, dans lequel le composé organique autre que le composé de formule (I) est choisi parmi la y-valérolactone, la 2- acétylbutyrolactone, le triéthylèneglycol, le diéthylèneglycol, l'éthylèneglycol, 20 l'acide éthylènediaminetétra-acétique, l'acide maléique, l'acide malonique, l'acide citrique, l'acide gluconique, le glucose, le fructose, le saccharose, le sorbitol, le xylitol, l'acide y-cétovalérique, le diméthylformamide, la 1-méthyl-2-pyrrolidinone, le carbonate de propylène, le 3-oxobutanoate de 2-méthoxyéthyle, la bicine, la tricine, le 2-furaldéhyde, le 5-hydroxyméthylfurfural, le 2-acétylfurane, le 5-méthyl- 2-furaldéhyde, l'acide ascorbique, le lactate de butyle, le 3-hydroxybutanoate d'éthyle, le 3-éthoxypropanoate d'éthyle, l'acétate de 2-éthoxyéthyle, l'acétate de 2-butoxyéthyle, l'acrylate de 2-hydroxyéthyle, la 1-viny1-2-pyrrolidinone, la 1,3- diméthy1-2-imidazolidinone, la 1-(2-hydroxyéthyl)-2-pyrrolidinone, la 1-(2- hydroxyéthyl)-2,5-pyrrolidinedione, la 5-méthyl-2(3H)-furanone, la 1-méthy1-2- pipéridinone et l'acide 4-aminobutanoïque. 44 12. Catalyseur selon l'une des revendications 1 à 11, étant au moins partiellement sulfuré. 13. Procédé de préparation d'un catalyseur selon l'une des revendications 1 à 12 comprenant les étapes suivantes : 5 a) on met en contact au moins un composé comportant un élément du groupe VIB, au moins un composé comportant un élément du groupe VIII, au moins un composé de formule (I) et éventuellement du phosphore avec un support à base d'alumine ou de silice ou de silice-alumine, ou on met en contact un catalyseur régénéré contenant un support à base d'alumine ou de silice ou de 10 silice-alumine, au moins un élément du groupe VIB, au moins un élément du groupe VIII et éventuellement du phosphore, avec au moins un composé de formule (I), de manière à obtenir un précurseur de catalyseur, b) on sèche ledit précurseur de catalyseur issu de l'étape a) à une température inférieure à 200°C, sans le calciner ultérieurement. 15 14. Procédé de préparation d'un catalyseur selon l'une des revendications 1 à 12 comprenant les étapes suivantes : i) on dépose au moins un composé de formule (I) sur un support à base d'alumine ou de silice ou de silice-alumine en mettant en oeuvre une étape dans laquelle on met en présence simultanément ledit support et le composé 20 de formule (I) à l'état liquide et sans contact physique entre le support et le composé de formule (I) à l'état liquide, à une température inférieure à la température d'ébullition du composé de formule (I) et dans des conditions de pression et de durée telles qu'une fraction dudit composé de formule (I) est transférée à l'état gazeux au support, 25 ii) on met en contact au moins un composé comportant un élément du groupe VIB, au moins un composé comportant un élément du groupe VIII, et éventuellement du phosphore avec le support à base d'alumine ou de silice ou de silice-alumine, iii) on sèche le solide obtenu à l'issue de l'étape ii), 30 l'étape i) étant réalisée avant ou après les étapes ii) et iii) ou pendant l'étape iii). 45 15. Procédé de préparation du catalyseur selon l'une des revendications 1 à 12 comprenant les étapes suivantes : i') on dépose au moins un composé de formule (I) sur un support à base d'alumine ou de silice ou de silice-alumine en mettant en oeuvre une étape 5 dans laquelle on met en présence, dans une enceinte fermée ou ouverte, le support avec un solide poreux contenant au moins un composé de formule (I), cette étape étant réalisée dans des conditions de température, de pression et de durée telles qu'une fraction dudit composé de formule (I) est transférée par voie gazeuse du solide poreux au support, 10 ii) on met en contact au moins un composé comportant un élément du groupe VIB, au moins un composé comportant un élément du groupe VIII, et éventuellement du phosphore avec le support à base d'alumine ou de silice ou de silice-alumine, iii) on sèche le solide obtenu à l'issue de l'étape ii), 15 l'étape i') étant réalisée séparément avant ou après les étapes ii) et iii). 16. Procédé de préparation du catalyseur selon l'une des revendications 1 à 12 comprenant les étapes suivantes : i") on dépose au moins un composé de formule (I) sur un catalyseur régénéré contenant un support à base d'alumine ou de silice ou de silice-alumine, au 20 moins un élément du groupe VIB, au moins un élément du groupe VIII et éventuellement du phosphore, en mettant en oeuvre une étape dans laquelle on met en présence simultanément ledit catalyseur régénéré et au moins un composé de formule (I) à l'état liquide et sans contact physique entre le catalyseur régénéré et le composé de formule (I) à l'état liquide, à une 25 température inférieure à la température d'ébullition du composé de formule (I) et dans des conditions de pression et de durée telles qu'une fraction dudit composé de formule (I) est transférée à l'état gazeux au catalyseur régénéré, ou 46 r) on dépose au moins un composé de formule (I) sur un catalyseur régénéré contenant un support à base d'alumine ou de silice ou de silice-alumine, au moins un élément du groupe VIB, au moins un élément du groupe VIII et 5 éventuellement du phosphore, en mettant en oeuvre une étape dans laquelle on met en présence, dans une enceinte fermée ou ouverte, le catalyseur régénéré avec un solide poreux contenant au moins un composé de formule (I), cette étape étant réalisée dans des conditions de température, de pression et de durée telles qu'une fraction dudit composé de formule (I) est 10 transférée par voie gazeuse du solide poreux au catalyseur régénéré. 17. Utilisation du catalyseur selon l'une des revendications 1 à 12 dans un procédé d'hydrotraitement et/ou d'hydrocraquage de coupes hydrocarbonées.